Dispositif (20) d’accélération de polymérisation, prévu pour chauffer un renfort composite incluant au moins une bande (30) de tissu de fibres de carbone appliquée dans une zone à renforcer (10) d’un ouvrage de construction s’étendant entre une première extrémité (31) et une deuxième extrémité (32), le dispositif comprenant, à chacune des première et deuxième extrémités : - un support de connecteur (21) comprenant un élément de fixation (25) du support de connecteur à la zone à renforcer ; - un élément de contact électrique (27) pour transmettre un courant électrique à travers la bande (30) ; - un ou plusieurs connecteurs (23) tenus par le support de connecteur (21) et en contact avec l’élément de contact électrique (27) ; et - au moins un élément isolant (26, 40) au contact du support de connecteur (21), dans lequel l’au moins un élément isolant (26, 40) isole électriquement la zone à renforcer (10) du support de connecteur (21). Dispositif selon la revendication 1, dans lequel l’élément de fixation (25) comporte un perçage du support de connecteur (21) pour le passage d’une vis (24), et l’au moins un élément isolant comprend une entretoise (26) apte à coopérer avec le perçage (25) et la vis (24), l’entretoise (26) étant en matériau électriquement isolant. Dispositif selon la revendication 1 ou 2, dans lequel l’au moins un élément isolant comporte un élément d’isolation électrique (40) agencé au contact de la bande (30) pour isoler électriquement la zone à renforcer (10) de l’élément de contact électrique (27). Dispositif selon la revendication 3, dans lequel le matériau de l’élément d’isolation électrique (40) est polymérisable. Procédé pour renforcer un ouvrage de construction à l’aide du dispositif selon l’une quelconque des revendications 1 à 4, le procédé utilisant une bande (30) de tissu sec de fibres de carbone dans une zone à renforcer (10) s’étendant entre une première extrémité (31) et une deuxième extrémité (32), et comprenant : - disposer au moins un élément isolant (26, 40) à chacune des première et deuxième extrémités ; - enduire la zone à renforcer (10) d’une couche de polymère thermodurcissable ; - imprégner et appliquer une bande (30) de tissu sec de fibres de carbone sur la zone enduite ; - à chacune des première et deuxième extrémités, disposer un élément de contact électrique (27) par-dessus la bande (30) de tissu sec ; et - faire circuler un courant électrique entre les éléments de contact électrique (27) à travers les fibres de carbone de la bande (30) pour accélérer la polymérisation du polymère avec la bande (30). Procédé selon la revendication 5, dans lequel la bande (30) de tissu sec de fibres de carbone est appliquée sur la zone enduite en lui faisant recouvrir l’ élément isolant (26, 40) disposé à chacune des première et deuxième extrémités. Procédé selon la revendication 5 ou 6, dans lequel on applique simultanément une pluralité de bandes (30) sur la surface enduite pour une polymérisation simultanée de la pluralité de bande avec le polymère. Procédé selon la revendication 7, dans lequel on applique simultanément et par superposition deux bandes (30) sur la zone à renforcer préalablement enduite. Procédé selon l’une quelconque des revendications 5 à 8, dans lequel la bande (30) et le polymère forment un renfort composite qui est chauffé pendant une durée comprise entre 50 minutes et 3 heures, à une température comprise entre 60°C et 90°C par la circulation du courant électrique.